(57)【特許請求の範囲】
【請求項１】
球状のコアと、
前記コアを覆う少なくとも１層のカバー部材と、
最外層を構成する前記カバー部材を被覆する少なくとも１層の塗装層と、
を備え、
最外層を構成する前記カバー部材には、複数のディンプルが形成されており、
前記塗装層の表面には、粗さが形成されており、
前記塗装層の表面の最大高さＲｚ及び算術平均粗さＲａが、Ｒｚ≧Ｒａ×６．０の関係を満たし、
前記算術平均粗さＲａが、０．４０μｍ以上１．５１μｍ以下であり、
前記最大高さＲｚが、３．８５μｍ以上１０．１０μｍ以下であり、
前記塗装層には、光輝性材料が含有されている、ゴルフボール。
【請求項２】
前記光輝性材料の粒径は、１μｍ以上１２５μｍ以下である、請求項１に記載のゴルフボール。
【請求項３】
前記光輝性材料の粒度分布の幅は１１５μｍ以下である、請求項１に記載のゴルフボール。
【請求項４】
２層以上の前記塗装層を備えており、
前記各塗装層には、異なる粒径の光輝性材料がそれぞれ含有されている、請求項１に記載のゴルフボール。
【請求項５】
前記算術平均粗さＲａが０．５μｍ以上である、請求項１から４のいずれかに記載のゴルフボール。
【請求項６】
前記最大高さＲｚが４．０μｍ以上である、請求項１から５のいずれかに記載のゴルフボール。
【請求項７】
球状のコアを形成するステップと、
前記コアを少なくとも１つのカバー部材で覆い、最外層を構成する前記カバー部材に複数のディンプルを形成するステップと、
最外層を構成する前記カバー部材を、光輝性材料が含有された塗装層で被覆するステップと、
前記塗装層に対し、粗さを形成するステップと、
を備え、
前記塗装層の表面の最大高さＲｚ及び算術平均粗さＲａが、Ｒｚ≧Ｒａ×６．０の関係を満たし、
前記算術平均粗さＲａが、０．４０μｍ以上１．５１μｍ以下であり、
前記最大高さＲｚが、３．８５μｍ以上１０．１０μｍ以下である、ゴルフボールの製造方法。
【発明の詳細な説明】
【技術分野】
【０００１】
本発明は、ゴルフボール及びその製造方法に関する。
【背景技術】
【０００２】
ゴルフボールは、その表面に多数のディンプルを備えている。ディンプルは、飛行時のゴルフボール周りの空気の流れを乱し、乱流剥離を起こさせる。この現象は、「乱流化」と称されており、この乱流化によって、ゴルフボールからの空気の剥離点が後方にシフトし、抗力が低減される。また、乱流化によってバックスピンに起因するゴルフボールの上側剥離点と下側剥離点とのズレが助長され、ゴルフボールに作用する揚力が高められる。したがって、優れたディンプルは、よりよく空気の流れを乱すとともに、大きな飛距離を生む。
【先行技術文献】
【特許文献】
【０００３】
【特許文献１】特開平１０−２３４８８５号公報
【発明の概要】
【発明が解決しようとする課題】
【０００４】
ところで、例えば、ゴルファーがミドルアイアンで打撃を行う場合には、スピンが多く生じるため、結果として、球筋が吹け上がるようになり、飛距離が延びないことがある。このような問題は、ミドルアイアンに限ったものではないが、従来は、ディンプル設計を行う際に、この吹け上がりを抑えることを目的として、ディンプルスペックを改善する取り組みが行われてきた。しかしながら、依然としてこの問題は解決しておらず、ディンプルの設計にとらわれない空力性能の改善が望まれている。また、ゴルフボールには、空力性能に加え、見た目の良さ、つまり高い外観性状も求められる。本発明は、上記課題を解決するためになされたものであり、飛行性能を向上するとともに、高い外観性状を有するゴルフボール及びその製造方法を提供することを目的とする。
【課題を解決するための手段】
【０００５】
本発明に係るゴルフボールは、球状のコアと、前記コアを覆う少なくとも１層のカバー部材と、最外層を構成する前記カバー部材を被覆する少なくとも１層の塗装層と、を備え、最外層を構成する前記カバー部材には、複数のディンプルが形成されており、前記塗装層の表面に粗さが形成されており、前記塗装層の表面の最大高さＲｚ及び算術平均粗さＲａが、Ｒｚ≧Ｒａ×６．０の関係を満たし、前記塗装層には、光輝性材料が含有されている。
【０００６】
上記ゴルフボールにおいては、前記光輝性材料の粒径を１μｍ以上１２５μｍ以下とすることができる。
【０００７】
上記各ゴルフボールにおいては、前記光輝性材料の粒度分布の幅は１１５μｍ以下とすることができる。
【０００８】
上記各ゴルフボールにおいては、２層以上の前記塗装層を備え、前記各塗装層に、異なる粒径の光輝性材料をそれぞれ含有させることができる。
【０００９】
上記各ゴルフボールにおいては、前記算術平均粗さＲａを０．５μｍ以上とすることができる。
【００１０】
上記各ゴルフボールにおいては、前記最大高さＲｚを４．０μｍ以上とすることができる。
【００１１】
本発明に係るゴルフボールの製造方法は、球状のコアを形成するステップと、前記コアを少なくとも１つのカバー部材で覆い、最外層を構成する前記カバー部材に複数のディンプルを形成するステップと、最外層を構成する前記カバー部材を、光輝性材料が含有された塗装層で被覆するステップと、前記塗装層に対し、粗さを形成するステップと、を備え、前記塗装層の表面の最大高さＲｚ及び算術平均粗さＲａが、Ｒｚ≧Ｒａ×６．０の関係を満たす。
【発明の効果】
【００１２】
本発明に係るゴルフボールによれば、飛行性能を向上することができる。また、外観性状を向上することができる。
【図面の簡単な説明】
【００１３】
【図１】本発明のゴルフボールの一実施形態を示す一部切欠き断面図である。
【図２】図１の一部拡大断面図である。
【発明を実施するための形態】
【００１４】
＜１．ゴルフボール＞
以下、本発明に係るゴルフボールの一実施形態について、図面を参照しつつ説明する。図１は、本実施形態に係るゴルフボールの一部切欠き断面図である。
【００１５】
図１に示すように、このゴルフボールは、球状のコア１と、このコア１を覆う中間層２と、この中間層２を覆うカバー３と、このカバー３の表面に被覆された塗装層４と、を備えている。
【００１６】
このゴルフボールの直径は、４０〜４５ｍｍが好ましく、米国ゴルフ協会（ＵＳＧＡ）の規格を満たす観点から、直径を４２．６７ｍｍ以上とすることがさらに好ましい。また、空気抵抗抑制の観点からは、直径を４４ｍｍ以下とすることが好ましく、４２．８０ｍｍ以下とすることがさらに好ましい。また、このゴルフボールの質量は、４０ｇ以上、５０ｇ以下が好ましい。特に、大きな慣性が得られるとの観点からは、質量は４４ｇ以上が好ましく、４５．００ｇ以上がさらに好ましい。また、ＵＳＧＡの規格が満たす観点からは、４５．９３ｇ以下であることが好ましい。
【００１７】
＜１−１．コア＞
次に、このゴルフボールを構成する各部材について説明する。コア１は、ゴム組成物が架橋されることによって形成されている。ゴム組成物の基材ゴムとしては、ポリブタジエン、ポリイソプレン、スチレンーブタジエン共重合体、エチレンープロピレンージエン共重合体及び天然ゴムが例示される。２種以上のゴムが併用されてもよい。また、反発性能の観点から、ポリブタジエンが好ましく、特にハイシスポリブタジエンが好ましい。
【００１８】
コア１のゴム組成物は、共架橋剤を含んでいる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物として、ジクミルパーオキサイド、１，１−ビス（ｔ−ブチルパーオキシ）−３，３，５−トリメチルシクロヘキサン、２，５−ジメチルー２，５−ジ（ｔ−ブチルパーオキシ）ヘキサン及びジーｔ−ブチルパーオキサイドが挙げられる。
【００１９】
コア１のゴム組成物は、充填剤、硫黄、加硫促進剤、硫黄化合物、老化防止剤、着色剤、可塑剤、分散剤、カルボン酸、カルボン酸塩等の添加剤を含んでもよい。また、ゴム組成物が、合成樹脂粉末又は架橋されたゴム粉末を含んでもよい。
【００２０】
コア１の直径は３０．０ｍｍ以上が好ましく、３８．０ｍｍ以上が特に好ましい。一方、コア１の直径は４２．０ｍｍ以下が好ましく、４１．５ｍｍ以下が特に好ましい。コア１が、２以上の層を有してもよい。コア１の形状は全体として球状であれば、特には限定されないが、その表面にリブを有してもよい。また、コア１が中空であってもよい。
【００２１】
＜１−２．中間層＞
次に、中間層２について説明する。中間層２は、樹脂組成物からなる。この樹脂組成物の好ましい基材ポリマーは、アイオノマー樹脂である。好ましいアイオノマー樹脂として、α−オレフインと炭素数が３以上８以下のα，β−不飽和カルボン酸との二元共重合体が挙げられる。好ましい他のアイオノマー樹脂として、α−オレフインと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフインはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジムイオンが例示される。
【００２２】
アイオノマー樹脂に代えて、中間層２の樹脂組成物が他のポリマーを含んでもよい。他のポリマーとして、ポリスチレン、ポリアミド、ポリエステル、ポリオレフイン及びポリウレタンが例示される。樹脂組成物が、２種以上のポリマーを含んでもよい。
【００２３】
中間層２の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。比重調整の目的で、この樹脂組成物がタングステン、モリブデン等の高比重金属の粉末を含んでもよい。
【００２４】
中間層２の厚みは０．２ｍｍ以上が好ましく、０．３ｍｍ以上が特に好ましい。一方、中間層２の厚みは２．５ｍｍ以下が好ましく、２．２ｍｍ以下が特に好ましい。中間層２の比重は０．９０以上が好ましく、０．９５以上が特に好ましい。中間層２の比重は１．１０以下が好ましく、１．０５以下が特に好ましい。中間層２が、２以上の層を有してもよい。例えば、中間層２の外側に補強層を配置することもできる。
【００２５】
＜１−３．カバー＞
カバー３は、樹脂組成物からなる。この樹脂組成物の好ましい基材ポリマーは、ポリウレタンである。樹脂組成物が、熱可塑性ポリウレタンを含んでもよく、熱硬化性ポリウレタンを含んでもよい。生産性の観点から、熱可塑性ポリウレタンが好ましい。熱可塑性ポリウレタンは、ハードセグメントとしてのポリウレタン成分と、ソフトセグメントとしてのポリエステル成分又はポリエーテル成分とを含む。
【００２６】
ポリウレタン成分の硬化剤として、脂環式ジイソシアネー卜、芳香族ジイソシアネー卜及び脂肪族ジイソシアネー卜が例示される。特に、脂環式ジイソシアネートが好ましい。脂環式ジイソシアネートは主鎖に二重結合を有さないので、カバー３の黄変が抑制される。脂環式ジイソシアネートとして、４，４，−ジシクロヘキシルメタンジイソシアネート（Ｈ１２ＭＤＩ）、１，３−ビス（イソシアナトメチル）シクロヘキサン（Ｈ６ＸＤＩ）、イソホロンジイソシアネート（ＩＰＤＩ）及びトランス−１，４−シクロヘキサンジイソシアネート（ＣＨＤＩ）が例示される。汎用性及び加工性の観点から、Ｈ１２ＭＤＩが好ましい。
【００２７】
ポリウレタンに代えて、カバー３の樹脂組成物が他のポリマーを含んでもよい。他のポリマーとして、アイオノマー樹脂、ポリスチレン、ポリアミド、ポリエステル及びポリオレフインが例示される。樹脂組成物が、２種以上のポリマーを含んでもよい。
【００２８】
カバー３の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。
【００２９】
カバー３の厚みは０．２ｍｍ以上が好ましく、０．３ｍｍ以上がさらに好ましい。カバー３の厚みは２．５ｍｍ以下が好ましく、２．２ｍｍ以下が特に好ましい。カバー３の比重は０．９０以上が好ましく、０．９５以上が特に好ましい。カバー３の比重は１．１０以下が好ましく、１．０５以下が特に好ましい。なお、カバー３が、２以上の層を有してもよい。
【００３０】
また、カバー３の表面には、ディンプル５が形成されている。図２において仮想線Ｔで示されているのは、ディンプル５の両端に共通の接線である。この仮想線Ｔとディンプル５の表面とに囲まれた部分の容積が、ディンプル５の容積である。ディンプル５の総容積は、２７０ｍｍ3以上３７０ｍｍ3以下が好ましい。総容積が上記範囲未満であると、ホップする弾道となることがある。この観点から、総容積は２９０ｍｍ3以上がさらに好ましい。総容積が上記範囲を超えると、ドロップする弾道となるおそれがある。この観点から、総容積は３５０ｍｍ3以下がさらに好ましい。
【００３１】
ディンプル５の総面積が仮想球の表面積に占める比率は、占有率と称される。占有率は、７０％以上９８％以下が好ましい。占有率が上記範囲未満であると、飛行中のゴルフボールの揚力が不足するおそれがある。この観点から、占有率は７２％以上がより好ましく、７５％以上が特に好ましい。一方、占有率は９８％以下が好ましく、９５％以下がさらに好ましい。なお、ディンプル５の面積は、無限遠からゴルフボールの中心を見た場合の、エッジラインに囲まれた領域の面積（すなわち平面形状の面積）である。
【００３２】
個々のディンプル５の深さは、０．１ｍｍ以上０．６ｍｍ以下が好ましい。深さが上記範囲未満であると、ホップする弾道となることがある。この観点から、深さは０．１２ｍｍ以上がより好ましく、０．１４ｍｍ以上が特に好ましい。一方、深さが上記範囲を超えると、ドロップする弾道となることがある。この観点から、深さは０．５５ｍｍ以下がより好ましく、０．５０ｍｍ以下が特に好ましい。深さが上記範囲に含まれるディンプル５の数がディンプル５の総数に占める比率は５０％以上が好ましく、６５％以上がより好ましく、８０％以上が特に好ましい。深さは、仮想線Ｔからディンプル５の最深部までの距離である。
【００３３】
ディンプル５の総数は、２００個以上５００個以下が好ましい。総数が上記範囲未満であると、ディンプル効果が得られにくい。この観点から、総数は２３０個以上がより好ましく、２６０個以上が特に好ましい。一方、総数が上記範囲を超えると、ディンプル効果が得られにくい。この観点から、総数は４７０個以下がより好ましく、４４０個以下が特に好ましい。
【００３４】
なお、形成されるディンプル５は単一種類でもよく、複数種類であってもよい。円形ディンプル５に代えて、又は円形ディンプル５とともに、非円形ディンプル（平面形状が円でないディンプル）が形成されてもよい。
【００３５】
＜１−４．塗装層＞
次に、塗装層４について説明する。塗装層４は、塗料をカバー３の表面に被覆することで構成されており、塗料には光輝性材料が含有されている。具体的には、塗装層４は、例えば、樹脂成分と光輝性材料とを含有し、他の顔料などを含有しない所謂クリアーペイント層とすることができる。また、樹脂成分と光輝性材料と他の顔料とを含有する所謂エナメルペイント層であってもよい。以下、樹脂成分と光輝性材料について、詳細に説明する。
【００３６】
まず、光輝性材料について説明する。光輝性材料としては、例えば、核を一層以上の光反射性物質で被覆した光輝性材料を挙げることができ、例えば、天然マイカ、合成マイカ、パールフレーク、ガラスフレーク、金属、または、金属酸化物からなる核の周囲を、金属、金属酸化物または金属窒化物からなる光反射性物質で被覆したものを挙げることができる。上記金属としては、例えば、アルミニウム、クロム、コバルト、金、銀、ニッケル、鉄よりなる群から選択される少なくとも１種を挙げることでき、核および光反射性物質に用いる金属酸化物としては、例えば、二酸化チタン、および、酸化鉄などを挙げることができる。また、上記のような核を光反射性物質で被覆した光輝性材料のほか、光沢のある金属粉末を光輝性材料として用いることもできる。
【００３７】
光輝性材料の具体例としては、例えば、合成マイカまたは天然マイカを核とし、その周囲が酸化チタンまたは酸化鉄からなる金属酸化物で被覆されたもの（メルク社製「イリオジン」）、ガラスフレークを核とし、その周囲が二酸化チタン、酸化鉄などの金属酸化物、あるいは、金、銀、もしくは、ニッケルなどの金属で被覆されたもの（日本板硝子社製「メタシャイン」）、アルミニウムまたは酸化鉄を核とし、その周囲が二酸化ケイ素、酸化鉄からなる金属酸化物で被覆されたもの（ＢＡＳＦ社製「バリオクロム」）などを挙げることができる。
【００３８】
以上のような光輝性材料は、例えば、粒径は、１μｍ以上であることが好ましく、５μｍ以上であることがさらに好ましい。これは、粒径が１μｍ以下となると、光輝性の効果が小さくなるためである。また、粒径は、１２５μ以下であることが好ましく、９０μｍ以下であることがより好ましく、８０μｍ以下であることがさらに好ましい。これは、粒径が１２５μｍを超えると、斑などが見られ、外観に不具合がでるためである。なお、粒径は、例えば、Ｍａｒｖｅｒｎ社製マスターサイザーを用いてレーザー回折法により測定することができる。また、粒径が１μｍ〜１２５μｍ以外のものも含まれていてもよい。
【００３９】
また、上述した粒径を有する光輝性材料の粒度分布の幅は、１１５μｍ以下が好ましく、１００μｍ以下がより好ましく、９０μｍ以下がさらに好ましい。これは、粒度分布の幅が１１５μｍを超えると、光輝性が低下するためである。特に、粒度分布の幅が小さいほど、均一に光を反射でき、光輝性が高くなるため、好ましい。なお、粒度分布の幅とは、利用する光輝性材料の粒度分布が、正規分布と仮定した場合の±２σ（全データの９５．４５％）の範囲である。また、粒径の測定は、上述したようにＭａｒｖｅｒｎ社製マスターサイザーを用いてレーザー回折法で行うことができる。
【００４０】
続いて、塗装層４を構成する樹脂成分について説明する。樹脂成分は、特に限定されず、アクリル樹脂、エポキシ樹脂、ポリウレタン樹脂、ポリエステル系樹脂、セルロース系樹脂などを使用できるが、後述する二液硬化型ポリウレタン樹脂を使用することが好ましい。二液硬化型ポリウレタン樹脂を使用すると、耐久性に一層優れた塗膜が得られるからである。
【００４１】
二液硬化型ポリウレタン樹脂は、主剤と硬化剤とを反応させてなるポリウレタン樹脂であり、例えば、ポリオール成分を含有する主剤をポリイソシアネート化合物およびその誘導体で硬化させたものが挙げられる。
【００４２】
なお、塗装層４には、上述した基材樹脂などのほかに、更に、紫外線吸収剤、酸化防止剤、光安定剤、蛍光増白剤、ブロッキング防止剤、顔料などの、一般にゴルフ用ペイントに含有され得る添加剤が含まれていてもよい。
【００４３】
塗装層４の厚みは、５．０μｍ以上であることが好ましく、５．５μｍ以上であることがさらに好ましく、６．０μｍ以上であることが特に好ましい。これは、塗装層４の厚みが５．０μｍより小さいと、後述する粗さを形成する過程でカバー３からの剥離が生じるおそれがあることによる。一方、塗装層４の厚みの上限については、特には制限されないが、塗布する塗料の量を増すなどして塗装層４の厚みが大きくなると、ボール全体の塗装層４の厚みが均一にならない可能性が高い。この観点から、塗装層４の厚みは、３０μｍ以下であることが好ましい。
【００４４】
塗装層４中の光輝性材料の含有量は、特に限定されるものではないが、樹脂成分１００質量部に対して、１質量部以上、より好ましくは３質量部以上、さらに好ましくは５質量部以上であって、２０質量部以下、より好ましくは１５質量部以下、さらに好ましくは１３質量部以下であることが好ましい。光輝性材料の含有量が下限を下回ると光輝性が不足となり、上限を上回ると塗膜の耐久性が低下する傾向があるからである。
【００４５】
なお、塗装層４は、１層で形成することもできるし、複数の層を積層することで形成することもできる。複数の塗装層４を形成する場合、各塗装層４に同種の光輝性材料を含有させることもできるし、異なる光輝性材料を含有させることもできる。複数の塗装層４に異なる光輝性材料を利用すると、例えば、隠蔽性効果と光輝性効果の両方を得ることができ、また、色の組み合わせの自由度が高くなるという利点がある。
【００４６】
また、塗装層４の表面には粗さが形成されている。すなわち、後述するように、カバー３に粗さのない塗装層４を形成した後、この塗装層４の表面に粗さが形成される。粗さには、種々の定義方法があるが、本発明の発明者は、最大高さＲｚと算術平均粗さＲａを用い、これらの関係が以下の式を満たす場合に所望の空力効果が得られることを見出した。
Ｒｚ  ≧  Ｒａ×６．０          （１）
【００４７】
特に、最大高さＲｚと算術平均粗さＲａの関係が、上記式（１）を満たすことで、ゴルフボールに作用する揚力が抑制され、その結果、打撃時の弾道高さが抑えられることで、飛距離が伸びることが見出された。
【００４８】
本実施形態においては、塗装層４の算術平均粗さＲａは、０．５μｍ以上であることが好ましく、０．６μｍ以上であることがさらに好ましく、０．７μｍ以上であることが特に好ましい。これは、算術平均粗さＲａが、０．５μｍより小さいと、粗さによる空力効果が十分に得られないからである。一方、算術平均粗さＲａの上限については特には限定されないが、粗さが増大すると、塗装層４のカバー３に対する密着不良や剥離が起こる可能性があるため、５μｍ以下であることが好ましい。
【００４９】
一方、最大高さＲｚは、４．０μｍ以上であることが好ましく、４．５μｍ以上であることがさらに好ましく、５．０μｍ以上であることが特に好ましい。これは、最大高さＲｚが、４．０μｍより小さいと、粗さによる空力効果が十分に得られないからである。一方、最大高さＲｚの上限については特には限定されないが、粗さが増大すると、塗装層４のカバー３に対する密着不良や剥離が起こる可能性があるため、２０μｍ以下であることが好ましい。なお、これら最大高さＲｚ、算術平均粗さＲａは、ＪＩＳ  Ｂ０６０１（２００１）の規定に準拠して測定される。
【００５０】
＜２．ゴルフボールの製造方法＞
このゴルフボールの製造では、次のように行われる。このようなゴルフボールの製造方法としては、公知の方法が適宜用いられるが、まずコア１が成形され、このコア１の周りに中間層２、及びカバー３がこの順で成形される。そして、カバー３の成形と同時に、ディンプル５が形成される。すなわち、カバーを成形する金型のキャビティにディンプルを成形するための多数の凸部が形成されている。これに続いて、カバー３の表面に塗料が塗布される。この塗料が乾燥することで、塗装層４が得られる。硬化型塗料を用いる場合の塗装方法は、特に限定されず、公知の方法を採用することができ、例えば、スプレー塗装、静電塗装などを挙げることができる。
【００５１】
エアーガンを用いたスプレー塗装の場合には、ポリオール成分とポリイソシアネート成分とをそれぞれのポンプで供給して、エアーガン直前に配置されたラインミキサーで連続的に混合し、得られた混合物をスプレー塗装してもよいし、混合比制御機構を備えたエアースプレーシステムを用いて、ポリオールとポリイソシアネートとを別々にスプレー塗装してもよい。塗装は、１回でスプレー塗布しても良いし、複数回重ね塗りをしても良い。
【００５２】
ゴルフボール本体に塗布された硬化型塗料は、例えば、３０℃〜７０℃の温度で１時間〜２４時間乾燥することにより塗膜を形成することができる。
【００５３】
＜３．塗装層の粗さの形成方法＞
続いて、塗装層４の粗さの形成方法について説明する。塗装層４の形成方法には、種々の方法があるが、例えば、以下の２つの方法がある。
＜３−１．微細粒子の噴霧による表面処理＞
この方法では、塗装層４の表面に、微細粒子を噴霧することで粗さを形成する。微細粒子は、エアガン等で、例えばボールを回転させながら表面全体に亘って噴霧することができる。その際の噴霧の圧力は、１〜１０ｂａｒであることが望ましい。これは、１ｂａｒ未満であると、所望の粗さが得られにくい一方、１０ｂａｒより大きいと、塗装層４のみならず、カバー３を損傷するおそれがあることによる。
【００５４】
この方法で用いる微細粒子としては、種々のものを用いることができるが、例えば、天然鉱石、合成樹脂、セラミック系粒子などを用いることができる。天然鉱石としては、例えば、ＳｉＣ，ＳｉＯ2，ＡＬ2Ｏ3，ＭｇＯ，Ｎａ2Ｏもしくはこれらの混合物、合成樹脂としては、例えば、メラミン系樹脂等を主成分とした、熱可塑性樹脂や熱硬化性樹脂、もしくはそれらの混合物を用いることができる。また、セラミック系粒子としては、例えば、ジルコニア等の金属酸化物が挙げられる。但し、所望の粗さを得るために、平均粒径が５０μｍ以上の微細粒子を用いることが好ましい。微細粒子の平均粒径の上限は特には限定されないが、粒径が大きくなると噴霧しにくくなる可能性があるため、５００μｍ以下であることが好ましい。
【００５５】
なお、この方法で粗さを形成する場合、塗装層４の厚みが小さすぎると、微細粒子の噴霧の際に塗装層４が剥離する可能性がある。この観点から塗装層４の厚みは、上述したとおりである。
【００５６】
＜３−２．加圧処理＞
この方法では、塗装層４を形成後に、キャビティの内壁面に粗さを形成した金型を用い、加圧処理をすることで、所望の粗さを得る。したがって、キャビティの内壁面に、所望の粗さを形成しておく。ここで用いる金型は、粗さが形成されている限り、特には限定されないが、例えば、ディンプルの成形に用いたものと同じものを用いることができる。そして、キャビティの内壁面には、上述したように微細粒子を噴霧することで、粗さを形成しておくことができる。
【００５７】
なお、この方法で粗さを形成する場合、塗装層４の厚みが小さすぎると、所望の粗さが得られにくい。この観点から塗装層４の厚みは、上述したとおりである。
【００５８】
以上のように、本実施形態によれば、最大高さＲｚと算術平均粗さＲａの関係が、上記式（１）を満たすことで、ゴルフボールに作用する揚力が抑制され、その結果、打撃時の弾道高さが抑えられることで、飛距離が伸びることが見出された。但し、ゴルフボールの表面に粗さを形成すると、塗装層４の光沢が低下し、使い古されたボールのような外観となる。そこで、本実施形態においては、塗装層４に光輝性材料を含有させている。これにより、ゴルフボールの表面に粗さが形成されていたとしても、外観性状を向上することができ、高級感を奏することができる。
【００５９】
以上、本発明の一実施形態について説明したが、本発明はこの実施形態に限定されるものではなく、その趣旨を逸脱しない限りにおいて、種々の変更が可能である。例えば、上述したように、コア１、中間層２、カバー３の層数は特には限定されず、少なくとも最外層の部材の表面に塗装層が被覆されていればよい。なお、上記実施形態においては、コア１、中間層２、カバー３の３層で構成したが、中間層とカバーが、本発明のカバー部材に相当する。また、コアとカバーの２ピースの構造にすることもできる。
【実施例】
【００６０】
以下、本発明の実施例について説明する。但し、本発明は、以下の実施例に限定されない。
【００６１】
ここでは、実施例１〜８、比較例１〜３の合計１１種類のゴルフボールについて検討した。これらのゴルフボールは、基本的な仕様は同じであるが、表面粗さ及び塗装層に含有される光輝性材料が異なっている。したがって、まずは、共通の仕様から説明する。
【００６２】
（共通仕様）
１００質量部のハイシスポリブタジエン（ＪＳＲ社の商品名「ＢＲ−７３０」）、３５質量部のアクリル酸亜鉛、５質量部の酸化亜鉛、５質量部の硫酸バリウム、０．５質量部のジフエニルジスルフイド、０．９質量部のジクミルパーオキサイド及び２．０質量部のオクタン酸亜鉛を混練し、ゴム組成物を得た。このゴム組成物を共に半球状キャビティを備えた上型及び下型からなる金型に投入し、１７０℃で１８分間加熱して、直径が３９．７ｍｍであるコアを得た。
【００６３】
５０質量部のアイオノマー樹脂（デュポン社の商品名「サーリン８９４５」）、５０質量部の他のアイオノマー樹脂（三井デュポンポリケミカル社の商品名の「ハイミランＡＭ７３２９」）、４質量部の二酸化チタン及び０．０４質量部のウルトラマリンブルーを二軸混練押出機で混練し、樹脂組成物を得た。この樹脂組成物を射出成形法にてコアの周りに被覆し、中間層を形成した。この中間層の厚みは、１．０ｍｍであった。
【００６４】
二液硬化型エポキシ樹脂を基材ポリマーとする塗料組成物（神東塗料社の商品名「ポリン７５０ＬＥ）を調製した。この塗料組成物の主剤液は、３０質量部のビスフェノールＡ型固形エポキシ樹脂と、７０質量部の溶剤とからなる。この塗料組成物の硬化剤液は、４０質量部の変性ポリアミドアミンと、５５質量部の溶剤と、５質量部の酸化チタンとからなる。主剤液と硬化剤液との質量比は、１／１である。この塗料組成物を中間層の表面にスプレーガンで塗布し、２３℃の雰囲気下で６時間保持して、補強層を得た。この補強層の厚みは、１０μｍであった。
【００６５】
１００質量部の熱可塑性ポリウレタンエラストマー（ＢＡＳＦジャパン社の商品名「エラストランＸＮＹ８５Ａ」）及び４質量部の二酸化チタンを二軸押出機で混練し、樹脂組成物を得た。この樹脂組成物から、圧縮成形法にて、ハーフシェルを得た。このハーフシェル２枚で、コア、中間層及び補強層からなる球体を被覆した。このハーフシェル及び球体を、共に半球状キャビティを備え、キャビティ面に多数のピンプルを備えた上型及び下型からなるファイナル金型に投入し、圧縮成形法にてカバーを得た。カバーの厚みは、０．５ｍｍであった。カバーには、ピンプルの形状が反転した形状を有するディンプルが形成された。このカバーの表面には二液硬化型ポリウレタンを基材とするクリアー塗料を塗装し、塗装層を形成した。
【００６６】
具体的には、回転体にゴルフボール本体を載置し、回転体を３００ｒｐｍで回転させ、ゴルフボール本体からエアーガンを吹き付け距離（７ｃｍ）だけ離間させて上下方向に移動させながら行った。重ね塗りの各回のインターバルを１．０秒とした。エアーガンの吹付条件は、吹付エアー圧；０．１５ＭＰａ、圧送タンクエアー圧；０．１０ＭＰａ、１回の塗布時間；１秒、雰囲気温度；２０℃〜２７℃、雰囲気湿度；６５％以下の条件で塗装とした。なお、実施例１〜８の塗装層には、後述するように、光輝性材料が含有されている。
【００６７】
塗装層の厚みはいずれも１８μｍであり、塗料を２度塗装した。その結果、直径が約４２．７ｍｍであり質量が約４５．６ｇであるゴルフボールを得た。ＹＡＭＡＤＡ式コンプレッションテスターにて測定された、荷重が９８Ｎ−１２７４Ｎである場合の圧縮変形量は、約２．４５ｍｍであった。また、このゴルフボールのディンプルの仕様が、下記の表１に示されている。すなわち、各ゴルフボールには、８種類のディンプルが形成されている。
【００６８】
【表１】
0006469519.tif 000002
（実施例）
実施例１〜８の塗装層には、光輝性材料が含有されている。光輝性材料の種類は、表２に示すように、Ａ〜Ｅの５種類あり、これらのいずれかが実施例１〜８のいずれかで用いられている。また、塗装層における樹脂成分１００質量部に対する光輝性材料の配合部数は、表３に示している。
【００６９】
【表２】
0006469519.tif 000003
【００７０】
【表３】
0006469519.tif 000004
また、実施例１〜８では、以下の方法で、塗装層の表面に粗さを形成した。すなわち、塗装層の形成後に、ノズル径が８ｍｍのエアガンにより、微細粒子を噴霧した。このとき、各ボールを２０個ずつ所定の処理設備に投入し、設備を回転させながら約１分間、所定の圧力で微細粒子を噴霧した。このときの圧力及び使用した微細粒子は表３に記載の通りである。
【００７１】
（比較例）
比較例１〜３では、塗装層に光輝性材料は含有されていない。また、比較例１は、塗装層の形成後に、その表面には表面処理をしていない。比較例２、３は、上述した実施例１〜８と同様に、塗装層の形成後に、微細粒子を噴霧して粗さを形成した。このときの圧力及び使用した微細粒子は上記表３に記載の通りである。
【００７２】
上記のように形成した実施例及び比較例における最大高さＲｚ及び算術平均粗さＲａなどは、上記表３に記載の通りである。
【００７３】
最大高さＲｚ及び算術平均粗さＲａの測定は、表面粗さ測定機・東京精密社製Ｓｕｒｆｃｏｍ  １３０Ａを用いた。そして、各実施例、比較例について６球ずつ準備し、各ボールの任意のディンプル内の６点にて粗さを計測し、その平均値をＲｚ，Ｒａとした。また、計測したＲａ，Ｒｚの関係は、比較例１以外は充足している。
【００７４】
（評価試験）
上記のように形成された実施例及び比較例に対し、飛距離テスト及び外観性状に関する官能テストを行った。
【００７５】
（１．飛距離テスト）
ゴルフラボラトリー社のスイングマシンに、アイアンクラブ（ダンロップスポーツ社の商品名「ＳＲＩＸＯＮ  Ｚ５２５」、５番アイアン、シャフト硬度：Ｓ、ロフト角：２４°）を装着した。そして、各ゴルフボールを２０球ずつ打撃し、打球が落下するまでの距離（キャリー）を測定し、平均を算出した。打撃の条件は、ヘッド速度４１ｍ／ｓｅｃ、打ち出し角度約１４°、バックスピン速度約４７００ｒｐｍであり、ほぼ無風の中で試験を行った。
【００７６】
（２．外観性状に関する官能テスト）
実施例、比較例のボールについて、１０名のゴルファーに対し、各ゴルフボールの外観に高級感があるか否かを評価させた。高級感があると評価したゴルファーの人数に基づき、下記の評価を付した。
Ａ評価：７人以上
Ｂ評価：５人以上
Ｃ評価：４人以上
Ｄ評価：３人以上
【００７７】
（３．評価）
結果は表４に記載の通りである。飛距離テストでは、式（１）を満たすように、表面粗さが形成された実施例１〜８及び比較例２、３が比較例１よりも弾道が低く抑えられている。すなわち、実施例の塗装膜の粗さは、式（１）を満たすように設定されているため、揚力が低減されていると考えられる。その結果、実施例１〜８及び比較例２、３は、比較例１よりも飛距離が伸びている。一方、外観性状に関する官能テストでは、光輝性材料が含有されている実施例１〜８が、光輝性材料を含有していない比較例１〜３よりも、高い評価を得ることが分かった。
【００７８】
【表４】
0006469519.tif 000005
【符号の説明】
【００７９】
１        ：コア
３        ：カバー
４        ：塗装層
５        ：ディンプル
Ｒｚ      ：最大高さ
Ｒａ      ：算術平均粗さ
【図１】
0006469519.tif 000006
【図２】
0006469519.tif 000007